(57)【要約】      （修正有）【課題】磁気トンネル接合の磁気電極を形成する方法を提供する。【解決手段】方法は、形成される磁気電極の導電性材料１２の上に非磁気ＭｇＯ含有材料１６を形成する。ＭｇＯ含有材料の上に、非晶質金属１８を形成する。非晶質金属は、Ｍｏ及びＣｒのうちの少なくとも一つと、Ｆｅ、Ｃｏ及びＮｉのうちの少なくとも一つとの合金又はＡｌとＮｉの合金を含む。非晶質金属の上に、Ｃｏ及びＦｅを含む非晶質磁気電極材料２０を形成する。非晶質磁気電極材料は、Ｂを含まない。非晶質磁気電極材料と直接接触して、ＭｇＯを含む非磁気トンネル絶縁体材料２２を形成する。トンネル絶縁体材料は、Ｂを含まない。トンネル絶縁体材料を形成した後、非晶質磁気電極材料を少なくとも約２５０度でアニールして、トンネル絶縁体材料のＭｇＯ含有表面から、Ｃｏ及びＦｅを含む結晶質磁気電極材料を形成する。Ｃｏ及びＦｅを含む結晶質磁気電極材料は、Ｂを含まない。【選択図】図１
2019068078.tif 000002
【特許請求の範囲】
【請求項１】
磁気トンネル接合の磁気電極を形成する方法であって、
形成される前記磁気電極の導電性材料の上に非磁気ＭｇＯ含有材料を形成することと、
前記ＭｇＯ含有材料の上に非晶質金属を形成することであって、前記非晶質金属は、ａ）ＭｏおよびＣｒのうちの少なくとも一つと、Ｆｅ、Ｃｏ、およびＮｉのうちの少なくとも一つとの合金、または、ｂ）ＡｌとＮｉの合金を含む、ことと、
前記非晶質金属の上に、ＣｏおよびＦｅを含む非晶質磁気電極材料を形成することであって、前記非晶質磁気電極材料はＢを含まない、ことと、
前記非晶質磁気電極材料に直接接触して、ＭｇＯを含む非磁気トンネル絶縁体材料を形成することであって、前記トンネル絶縁体材料はＢを含まない、ことと、
前記トンネル絶縁体材料を形成した後、少なくとも約２５０℃の温度で前記非晶質磁気電極材料をアニールして、前記トンネル絶縁体材料のＭｇＯ含有表面からＣｏおよびＦｅを含む結晶質磁気電極材料を形成することであって、前記ＣｏおよびＦｅを含む結晶質磁気電極材料はＢを含まない、ことと、
を含む方法。
【請求項２】
前記導電性材料の上に、Ｃｏ、Ｆｅ、およびＢを含む材料を形成することと、前記Ｃｏ、Ｆｅ、およびＢを含む材料の上に前記ＭｇＯ含有材料を形成することと、を含む、請求項１に記載の方法。
【請求項３】
前記非晶質磁気電極材料は、０℃から約３０℃の温度で形成される、請求項１に記載の方法。
【請求項４】
前記非晶質磁気電極材料は、約−２５０℃から０℃未満の温度で形成される、請求項１に記載の方法。
【請求項５】
前記非晶質磁気電極材料は、約−２５０℃から約−２０℃の温度で形成される、請求項４に記載の方法。
【請求項６】
前記非晶質金属は、ＡｌとＮｉの合金を含む、請求項１に記載の方法。
【請求項７】
前記非晶質金属は、Ｍｏと、Ｆｅ、Ｃｏ、およびＮｉのうちの少なくとも一つとの合金を含む、請求項１に記載の方法。
【請求項８】
前記非晶質金属は、Ｃｒと、Ｆｅ、Ｃｏ、およびＮｉのうちの少なくとも一つとの合金を含む、請求項１に記載の方法。
【請求項９】
前記非晶質金属は、ＭｏおよびＣｒのうちの少なくとも一つとＦｅとを含む合金を含む、請求項１に記載の方法。
【請求項１０】
前記非晶質金属は、ＭｏおよびＣｒのうちの少なくとも一つとＣｏとを含む合金を含む、請求項１に記載の方法。
【請求項１１】
前記非晶質金属は、ＭｏおよびＣｒのうちの少なくとも一つとＮｉとを含む合金を含む、請求項１に記載の方法。
【請求項１２】
前記非晶質金属は、ＭｏおよびＣｒを含む合金を含む、請求項１に記載の方法。
【請求項１３】
請求項１に記載の前記方法を用いて生成される前記磁気電極を組み込んだ磁気トンネル接合。
【請求項１４】
磁気トンネル接合の磁気電極を形成する方法であって、
基板の上に非晶質金属を形成することであって、前記非晶質金属は、ａ）ＭｏおよびＣｒのうちの少なくとも一つと、Ｆｅ、Ｃｏ、およびＮｉのうちの少なくとも一つとの合金、または、ｂ）ＡｌとＮｉの合金を含む、ことと、
約−２５０℃から約３０℃の温度で、前記非晶質金属の上に、ＣｏおよびＦｅを含む非晶質磁気電極材料を形成することであって、前記非晶質磁気電極材料はＢを含まない、ことと、
前記非晶質磁気電極材料に直接接触して、ＭｇＯを含む非磁気トンネル絶縁体材料を形成することであって、前記トンネル絶縁体材料はＢを含まない、ことと、
前記トンネル絶縁体材料を形成した後、少なくとも約２５０℃の温度で前記非晶質磁気電極材料をアニールして、前記トンネル絶縁体材料のＭｇＯ含有表面からＣｏおよびＦｅを含む結晶質磁気電極材料を形成することであって、前記ＣｏおよびＦｅを含む結晶質磁気電極材料はＢを含まない、ことと、
を含む方法。
【請求項１５】
前記非晶質金属は、ＡｌとＮｉの合金を含む、請求項１４に記載の方法。
【請求項１６】
前記非晶質金属は、Ｍｏと、Ｆｅ、Ｃｏ、およびＮｉのうちの少なくとも一つとの合金を含む、請求項１４に記載の方法。
【請求項１７】
前記非晶質金属は、Ｃｒと、Ｆｅ、Ｃｏ、およびＮｉのうちの少なくとも一つとの合金を含む、請求項１４に記載の方法。
【発明の詳細な説明】
【技術分野】
【０００１】
本明細書で開示される実施形態は、磁気トンネル接合と、磁気トンネル接合の磁気電極を形成する方法と、磁気トンネル接合を形成する方法とに関する。
【背景技術】
【０００２】
磁気トンネル接合は、薄い非磁気トンネル絶縁体材料（例えば、誘電体材料）によって分離された二つの導電性磁気電極を有する集積回路コンポーネントである。適切な条件下で絶縁体材料を介して、ある磁気電極から他の磁気電極に電子がトンネルすることができるように、絶縁体材料は、十分に薄い。磁気電極のうちの少なくとも一つは、通常の動作書き込み電流／電圧または動作消去電流／電圧において、二つの状態間でその全体の磁化方向をスイッチングさせることができ、“自由”電極または“記録”電極と一般に呼ばれる。他の磁気電極は、“基準”、“固定”または“ピン留”電極と一般に呼ばれ、その全体の磁化方向は、通常の動作書き込み電流／電圧または消去電流／電圧の印加でスイッチングしないだろう。基準電極および記録電極は、其々の導電性ノードに電気的に結合される。基準電極、絶縁体材料および記録電極を通る二つのノード間の電流の抵抗は、基準電極の全体の磁化方向に対する、記録電極の全体の磁化方向に依存する。したがって、磁気トンネル接合は、少なくとも二つの状態のうちの一つにプログラムされることができ、その状態は、磁気トンネル接合を通る電流を測定することによって検知されることができる。磁気トンネル接合は、二つの電流導通状態間で“プログラムされる”ことができるため、メモリ集積回路での利用のために提案されてきた。したがって、磁気トンネル接合は、メモリとは別に、または、メモリに加えて、論理回路または他の回路で用いられることができる。
【０００３】
記録電極の全体の磁化方向は、電流誘発外部磁界によって、または、スピントランスファートルク（ＳＴＴ）効果をもたらすスピン分極電流を用いることによって、スイッチングされることができる。電荷キャリア（電子など）は、キャリアに固有の少量の角運動量である、“スピン”として知られる特性を有する。電流は、通常は分極されていない（約５０％の“スピンアップ”電子と約５０％の“スピンダウン”電子とを有する）。スピン分極電流は、どちらかのスピンの電子を非常に多く有する電流である。ある磁気材料（ポラライザ材料と、時に呼ばれることもある）に電流を通すことによって、スピン分極電流を生成することができる。スピン分極電流が磁気材料内に方向づけられると、スピン角運動量は、その材料に伝達されることがあり、それによって、その磁化配向に影響を及ぼす。これは、振動を励起するため、または、スピン分極電流が十分な大きさを有する場合、磁気材料の配向／ドメイン方向を反転（即ち、スイッチング）するためにも用いられることができる。
【０００４】
ＣｏおよびＦｅの合金または他の混合物は、ポラライザ材料として、および／または磁気トンネル接合内の記録電極の磁気記録材料の少なくとも一部として用いるために提案される一般的な材料の一つである。より具体的な一例は、ＣｏｘＦｅｙＢｚであり、ここで、ｘおよびｙは各々１０−８０であり、ｚは０−５０であり、ＣｏＦｅまたはＣｏＦｅＢと略されることがある。ＭｇＯは、非磁気トンネル絶縁体として理想的な材料である。理想的には、このような材料は、各々、体心立方（ｂｃｃ）００１格子を有する結晶質である。このような材料は、任意の適切な技術を用いて、例えば、物理蒸着によって堆積されることができる。このような材料内にｂｃｃ００１格子を最終的に生成するために有用な一技術は、ＣｏＦｅを非晶質であるようにまず形成することを含み、その上にはＭｇＯ含有トンネル絶縁体材料が堆積される。堆積中および／または堆積後に、ＭｇＯトンネル絶縁体、ＣｏＦｅ、およびトンネル絶縁体は、均一なｂｃｃ００１格子構造を理想的には個々に達成する。
【０００５】
ホウ素は、ＣｏＦｅの一部として通常堆積され、ＣｏＦｅの最初の非晶質堆積を確かなものにする、または生じる。ＣｏＦｅの結晶化は、少なくとも約３５０℃の温度で、基板をアニールすることによって、ＭｇＯの堆積中、または堆積後に生じることができる。このことによって、形成されるＣｏＦｅマトリクス外へのＢ原子の拡散が誘発され、ｂｃｃ００１ＣｏＦｅの結晶化が可能となる。ｂｃｃ００１ＭｇＯは、ＣｏＦｅの結晶化中のテンプレートとして機能する。しかしながら、完成した磁気トンネル接合構造内におけるＢは、具体的にはＣｏＦｅ／ＭｇＯ界面において、またはＭｇＯ格子内部で、磁気トンネル接合のトンネル磁気抵抗（ＴＭＲ）を不必要に減少させる。
【発明の概要】
【０００６】
本発明の一態様は、磁気トンネル接合の磁気電極を形成する方法であって、形成される前記磁気電極の導電性材料の上に非磁気ＭｇＯ含有材料を形成することと、前記ＭｇＯ含有材料の上に非晶質金属を形成することであって、前記非晶質金属は、ａ）ＭｏおよびＣｒのうちの少なくとも一つと、Ｆｅ、Ｃｏ、およびＮｉのうちの少なくとも一つとの合金、または、ｂ）ＡｌとＮｉの合金を含む、ことと、前記非晶質金属の上に、ＣｏおよびＦｅを含む非晶質磁気電極材料を形成することであって、前記非晶質磁気電極材料はＢを含まない、ことと、前記非晶質磁気電極材料に直接接触して、ＭｇＯを含む非磁気トンネル絶縁体材料を形成することであって、前記トンネル絶縁体材料はＢを含まない、ことと、前記トンネル絶縁体材料を形成した後、少なくとも約２５０℃の温度で前記非晶質磁気電極材料をアニールして、前記トンネル絶縁体材料のＭｇＯ含有表面からＣｏおよびＦｅを含む結晶質磁気電極材料を形成することであって、前記ＣｏおよびＦｅを含む結晶質磁気電極材料はＢを含まない、ことと、を含む。
【０００７】
本発明の他の態様は、本発明の上記一態様に係る方法を用いて生成される前記磁気電極を組み込む磁気トンネル接合である。
【０００８】
本発明の更に他の態様は、磁気トンネル接合の磁気電極を形成する方法であって、基板の上に非晶質金属を形成することであって、前記非晶質金属は、ａ）ＭｏおよびＣｒのうちの少なくとも一つと、Ｆｅ、Ｃｏ、およびＮｉのうちの少なくとも一つとの合金、または、ｂ）ＡｌとＮｉの合金を含む、ことと、約−２５０℃から約３０℃の温度で、前記非晶質金属の上に、ＣｏおよびＦｅを含む非晶質磁気電極材料を形成することであって、前記非晶質磁気電極材料はＢを含まない、ことと、前記非晶質磁気電極材料に直接接触して、ＭｇＯを含む非磁気トンネル絶縁体材料を形成することであって、前記トンネル絶縁体材料はＢを含まない、ことと、前記トンネル絶縁体材料を形成した後、少なくとも約２５０℃の温度で前記非晶質磁気電極材料をアニールして、前記トンネル絶縁体材料のＭｇＯ含有表面からＣｏおよびＦｅを含む結晶質磁気電極材料を形成することであって、前記ＣｏおよびＦｅを含む結晶質磁気電極材料はＢを含まない、ことと、を含む。
【図面の簡単な説明】
【０００９】
【図１】基板断片の概略断面図である。
【図２】基板断面の概略断面図である。
【図３】本発明の一実施形態による、磁気トンネル接合の製造における処理中の基板断片の概略断面図である。
【図４】図３によって示された処理ステップの後の処理ステップにおける図３の基板断片の図である。
【図５】図４によって示された処理ステップの後の処理ステップにおける図４の基板断片の図である。
【発明を実施するための形態】
【００１０】
本発明の実施形態は、磁気トンネル接合の磁気電極を形成する方法と、磁気トンネル接合を形成する方法とを含む。したがって、本発明の実施形態は、製造方法とは関係なく、磁気トンネル接合を含む。本発明の幾つかの実施形態による例示的方法は、基板断片１０について、図１を参照して最初に記述され、基板断片１０は、半導体基板を含むことができる。本文書の文脈においては、“半導体基板”または“半導電性基板”という語は、限定されることはないが、半導電性ウェーハ（単独もしくは他の材料をその上に含むアセンブリのいずれか）および半導電性材料層（単独もしくは他の材料を含むアセンブリのいずれか）などのバルク半導電性材料を含む半導電性材料を含む任意の構造を意味するように定義される。“基板”という語は、限定されることはないが、上述された半導電性基板を含む任意の支持構造を指す。基板断片１０は、ベースまたは基板１１を含み、その上には高さ方向の積層として様々な材料が形成されている。材料は、図１に示された材料からずれたり、高さ方向の内部、または高さ方向の外部にあることができる。例えば、部分的にまたは全体的に製造された、集積回路の他のコンポーネントは、断片１０の周囲または断片１０内の何処かに設けることができる。基板１１は、（複数の）導電性（即ち、本明細書では電気的に導電性）材料、半導電性材料または、絶縁性／絶縁体（即ち、本明細書では電気的に絶縁性）材料のうちの任意の一つ以上を含むことができる。それとは関係なく、本明細書に記述される材料、領域および構造はいずれも、均質であってもよいし、均質でなくてもよく、それとは関係なく、これらが上を覆う任意の材料の上で連続的であってもよいし、不連続であってもよい。さらに、他に示されない限りは、各材料は、任意の適切な技術または未開発の技術を用いて形成されることができ、その技術の例は、原子層堆積、化学蒸着、物理蒸着、エピタキシャル成長、拡散ドーピングおよびイオン注入である。
【００１１】
形成される磁気（即ち、本明細書では、フェリ磁性または強磁性）電極材料の導電性材料１２は、基板１１の上に形成される。一つ以上の元素金属、二つ以上の元素金属の合金、導電性を有するようにドープされた半導電性材料および導電性金属化合物などの、任意の導電性材料が、用いられることができる。一実施形態においては、導電性材料１２は、磁気を帯びていない。材料１２の１つの具体例は、元素タンタルである。導電性材料１２に対する例示的な最大の厚さは、約５オングストロームから約５００オングストロームである。本文書においては、“厚さ”とは、それ自体（先行する方向を示す形容詞がないと）、異なる組成物の直接隣接する材料、または直接隣接する領域の最も近い表面から垂直に、所定の材料または領域を通る平均直線距離として定義される。さらに、本明細書に記述される様々な材料または領域は、実質的に一定の厚さであってもよいし、または様々な厚さであってもよい。様々な厚さの場合には、厚さとは、他に示されない限りは平均の厚さを指す。本明細書で用いられるように、“異なる組成物”に必要とされるのは、例えば、相互に直接接触し得る二つの言及された材料又は領域が均質ではない場合に、当該材料又は領域の該当部分が化学的および／または物理的に異なることのみである。二つの言及された材料または領域が相互に直接接触していない場合には、“異なる組成物”に必要とされるのは、相互に最も近接する二つの言及された材料又は領域が均質ではない場合に、当該材料又は領域の該当部分が化学的および／または物理的に異なることのみである。
本文書においては、言及された材料、領域または構造が相互に対して少なくとも幾らかの物理的接触が存在する場合には、材料、領域または構造は、別の材料、領域または構造に“直接接触している（ｄｉｒｅｃｔｌｙ  ａｇａｉｎｓｔ）”ものとされる。対照的に、“直接（ｄｉｒｅｃｔｌｙ）”が先行していない“上（ｏｖｅｒ）”、“上（ｏｎ）”、および“接触して（ａｇａｉｎｓｔ）”は、“直接接触している”とともに、（複数の）中間材料、（複数の）中間領域、または（複数の）中間構造が介在することによって、言及された材料、領域、または構造の相互に対する物理的接触がない場合を包含する。
【００１２】
Ｃｏ、ＦｅおよびＢを含む材料１４は、導電性材料１２の上に形成される。一実施形態においては、材料１４は、ＣｏおよびＦｅの合金を含み、非晶質Ｃｏ４０Ｆｅ４０Ｂ２０がその一例である。本文書で用いられる場合、材料または領域を“非晶質”であると特徴づける場合には、言及された材料の少なくとも９０％の体積が非晶質であることを必要とする。用いられる場合の材料１４に対する例示的な最大の厚さは、約２オングストロームから約６オングストロームである。
【００１３】
非磁気ＭｇＯ含有材料１６は、（材料１４の存在とは関係なく）導電性材料１２の上に形成される。材料１６は、ＭｇＯを含むか、ＭｇＯで実質的に構成されるか、ＭｇＯで構成されてもよい。ＭｇＯ含有材料１６に対する例示的な最大の厚さは、約３オングストロームから約１０オングストロームである。材料１４を含む目的は、その堆積中に、ｂｃｃ００１ＭｇＯを形成することを容易にすることである。材料１６を含む目的は、形成される導電性磁気電極の磁気材料内の垂直方向の磁気異方性を容易にすることであり、それは、幾つかの磁気トンネル接合の望ましい動作上の特性である。
【００１４】
非晶質金属１８は、ＭｇＯ含有材料１６の上に形成され、一実施形態においては、示されるように、ＭｇＯ含有材料１６に直接接触して形成される。一実施形態においては、非晶質金属１８は、遷移金属の合金を含み、一実施形態においては、遷移金属の合金で実質的に構成されるか、または遷移金属の合金で構成される。一実施形態においては、非晶質金属１８は、Ｆｅ、Ｃｏおよび別の遷移金属を含む合金を含む。一実施形態においては、非晶質金属１８は、Ｈｆ、Ｚｒ、Ｗ、Ｍｏ、Ａｌ、ＣｒおよびＴａのうちの少なくとも一つと、Ｆｅ、ＣｏおよびＮｉのうちの少なくとも一つとの合金を含む。一実施形態においては、非晶質金属１８は、Ｗ合金、例えば、Ｗと、Ｆｅ、ＣｏおよびＮｉのうちの任意の一つ以上との合金を含む。一実施形態においては、非晶質金属１８は、約３オングストロームから約５オングストロームの最大の厚さを有する。
【００１５】
ＣｏおよびＦｅを含む非晶質磁気電極材料２０は、非晶質金属１８の上に、一実施形態においては、非晶質金属１８に直接接触して形成される。非晶質磁気電極材料２０は、Ｂを含まない。本文書においては、“Ｂを含まない”とは、０原子％のＢから０．１原子％以下のＢを意味する。本明細書で“磁気を有すること”という場合、言及された磁気材料または領域が最初に形成されるときに磁気を有することを必要としないが、磁気トンネル接合の完成した回路構造においては、言及された磁気材料または領域の、ある部分が機能的に“磁気を有する”ことを必要とする。一実施形態においては、非晶質磁気電極材料２０のＣｏおよびＦｅは、非晶質金属１８に直接接触して形成される。一実施形態においては、非晶質磁気電極材料２０は、０℃から約３０℃の温度で形成され、このような一実施形態においては、少なくとも約２０℃の温度で形成される。一実施形態においては、非晶質磁気電極材料２０は、約−２５０℃から０℃未満の温度で形成され、このような一実施形態においては、約−２５０℃から約−２０℃の温度で形成される。３０℃未満、理想的には０℃未満での電極材料２０の形成は、電極材料２０がＢを含まず、非晶質金属１８が存在するときに、電極材料２０の非晶質での形成を容易にする。材料２０に対する例示的な最大の厚さは、約７オングストロームから約１５オングストロームである。
【００１６】
ＭｇＯを含む非磁気トンネル絶縁体材料２２は、非晶質磁気電極材料２０に直接接触して形成される。トンネル絶縁体材料２２は、Ｂを含まない。非磁気トンネル絶縁体材料２２は、ＭｇＯを含むか、ＭｇＯで実質的に構成されるか、ＭｇＯで構成されてもよい。トンネル絶縁体材料２２に対する例示的な最大の厚さは、約５オングストロームから約２５オングストロームである。
【００１７】
材料１２、１４、１６、１８および２０は、形成される磁気トンネル接合の導電性磁気電極２５を最終的に形成するために、まとめて用いられるだろう。材料２４は、トンネル絶縁体材料２２の外側に、一実施形態においては材料２２に直接接触して、形成された状態で示されており、形成される磁気トンネル接合の別の導電性磁気電極２７を形成するうえで最終的に利用されるだろう。電極２５および２７のうちの一方は、磁気記録材料を含むように構成されるが、電極２５および２７のうちの他方は、磁気基準材料を含むように構成されるだろう。電極２５および２７は、非磁気絶縁体材料もしくは領域、半導電性材料もしくは領域、および／または導電性材料もしくは領域を個々に含むことができる。しかしながら、個々に考えると、電極２５および２７は、本来局所的に非磁気および／または非導電性である一つ以上の領域をその中に有し得るとしても、全体としてはまとめて、磁気および導電性であるものとして特徴づけられる。電極２７に対する例示的な最大の厚さは、約２０オングストロームから約１５０オングストロームである。ほんの一例として、材料２４は、トンネル絶縁体材料２２に直接接触して１３オングストロームのＣｏ４０Ｆｅ４０Ｂ２０を含み、Ｃｏ４０Ｆｅ４０Ｂ２０に直接接触して３オングストロームのＴａを含み、Ｔａに直接接触する、４０オングストロームの、ＣｏとＰｄ／Ｐｔの合金／複数層と、を含み、電極２７は、このような例においては、磁気基準電極として機能する。このような材料は、このような例においては、その磁気基準材料を集合的に構成する。このような例における電極２５は、磁気記録電極として機能し、例えば、材料２０は結晶化の際に磁気記録材料として最終的に機能する。
【００１８】
トンネル絶縁体材料２２の形成後、非晶質のＣｏおよびＦｅ含有磁気電極材料２０は、少なくとも約２５０℃の温度で（例えば、不活性雰囲気中で）アニールされ、トンネル絶縁体材料２２のＭｇＯ含有表面から（例えば、表面２３から）、結晶質のＣｏおよびＦｅ含有磁気電極材料２０を形成する。結晶質のＣｏおよびＦｅ含有磁気電極材料２０は、Ｂを含まない。アニール用の例示的な望ましい上限温度は、４５０℃である。本文書において用いられるとき、材料または領域を“結晶質”であると特徴づける場合には、言及された材料または領域の少なくとも９０％の体積が結晶質であることが必要とされる。一実施形態においては、結晶質のＣｏおよびＦｅ含有磁気電極材料２０は、約７オングストロームから約１５オングストロームの最大の厚さを有する。
【００１９】
材料１２、１４、１６、１８、２０、２２および２４は、形成される磁気トンネル接合の所望の完成回路構造を形成するために、基板１１の上にブランケット形成され、その後、まとめてパターン化されることができる。あるいは、このような一つ以上の材料のパターン化は、それら材料のいずれかが基板１１の上に形成される前、形成中、もしくは形成後に、および／または、任意のアニール前、アニール中もしくはアニール後に起こり得る。それとは関係なく、一実施形態においては、導電性磁気電極２５は、磁気記録材料（例えば、結晶質のＣｏおよびＦｅ含有材料２０）を含み、導電性磁気電極２７は、磁気基準材料を含む。追加的または代替的に考えると、電極２５および２７の高さ方向の位置は、逆であってもよく、および／または高さ方向の積層以外の方向づけ（例えば、側方向、斜め方向、そして、高さ方向、水平方向、斜め方向の一つ以上の組み合わせなど）が用いられてもよい。本文書においては、“高さ方向（ｅｌｅｖａｔｉｏｎａｌ）”“上（ｕｐｐｅｒ）”“下（ｌｏｗｅｒ）”“上部（ｔｏｐ）”“底部（ｂｏｔｔｏｍ）”は、垂直方向を基準とする。“水平方向（ｈｏｒｉｚｏｎｔａｌ）”とは、基板が製造中に処理される面に対して、主表面にほぼ沿った方向を指し、垂直方向とは、それに対してほぼ直交する方向である。さらに、本明細書で用いられる場合、“垂直方向”および“水平方向”とは、三次元空間において、相互に対して、ほぼ垂直な方向であって、基板の方向づけとは関係しない。
【００２０】
次に、磁気トンネル接合の磁気電極を形成する別の例示的方法が、基板断片１０ａについて、図２を参照して記述される。上記の実施形態と類似の参照番号は、適切な場合用いられ、幾つかの構造的差異は、添え字“ａ”で示される。非晶質金属１８ａは、（導電性材料１２または他の材料の存在とは関係なく）基板１１の上に形成される。一実施形態においては、示されるように、非晶質金属１８ａは、形成される磁気電極２５ａの他の物理的および／または化学的に異なる導電性材料１２と直接接触して形成される。一実施形態においては、非晶質金属１８ａは、約１０オングストロームから約１００オングストロームの最大の厚さを有する。
【００２１】
ＣｏおよびＦｅを含む（Ｂを含まない）非晶質磁気電極材料２０は、約−２５０℃から約３０℃の温度で非晶質金属１８ａの上に形成される。一実施形態においては、非晶質磁気電極材料２０ａは、０℃から約３０℃の温度で形成される。一実施形態においては、非晶質磁気電極材料２０は、約−２５０℃から約０℃未満までの温度で形成され、一実施形態においては、約−２０℃未満までの温度で形成される。
【００２２】
ＭｇＯを含む（Ｂを含まない）非磁気トンネル絶縁体材料２２は、非晶質磁気電極材料２０に直接接触して形成される。トンネル絶縁体材料２２を形成した後、非晶質のＣｏおよびＦｅ含有磁気電極材料２０は、少なくとも約２５０℃の温度でアニールされ、トンネル絶縁体材料２２のＭｇＯ含有表面から（例えば、表面２３から）結晶質のＣｏおよびＦｅ含有磁気電極材料２０（Ｂを含まない）を形成する。上述された、および／または図１に示されたような任意の他の（複数の）属性または（複数の）態様は、図２の実施形態で用いられることができる。
【００２３】
次に、本発明の幾つかの実施形態により磁気トンネル接合を形成する方法が、基板断片１０ｂについて、図３を参照して最初に記述される。上述された実施形態と類似の参照番号が適切な場合に用いられ、幾つかの構造的差異は、添え字“ｂ”または異なる参照番号で示される。内部磁気電極材料２５ｂが、基板１１の上に形成される。電極２５ｂは、上述された実施形態におけるような材料１２、１４、１６、１８／１８ａおよび２０（図示せず）、ならびに／または、追加の、もしくは他の（複数の）材料のうちの任意の一つ以上を含むことができ、上述されたか、または他の（複数の）プロセスのうちの任意のプロセスを用いて形成されることができる。ＭｇＯを含む（Ｂを含まない）非磁気トンネル絶縁体材料２２は、内部磁気電極材料２５ｂの上に形成される。
【００２４】
トンネル絶縁体材料２２を形成した後、トンネル絶縁体材料２２は、少なくとも約２５０℃の温度で、一実施形態においては、約３００℃から約５５０℃の温度でアニールされる。これは、トンネル絶縁体材料２２のＭｇＯの結晶化を誘発するため、および／またはｂｃｃ００１格子配向などの、所望の均一な結晶をその中に生成するために、実施されることができる。
【００２５】
図４を参照すると、アニールした後、一実施形態においては、外部結晶質磁気電極材料３０が、アニールされたトンネル絶縁体材料２２のＭｇＯ含有表面から（例えば、表面２９から）少なくとも約１５０℃（一実施形態においては、約２５０未満）の温度で形成される。外部結晶質磁気電極材料３０は、ＣｏとＦｅとを含み、Ｂを含まない。上述されたＣｏおよびＦｅ含有材料（Ｂを含まない）のうちの任意の材料が用いられることができる。
【００２６】
別の一実施形態においては、トンネル絶縁体材料２２をアニールした後、外部非晶質磁気電極材料３０は、アニールされたトンネル絶縁体材料２２に直接接触して、約−２５０℃から約０℃未満の温度で形成される。このような外部非晶質磁気電極材料３０は、ＣｏとＦｅとを含み、Ｂを含まない。それは、アニールされたトンネル絶縁体材料２２のＭｇＯ含有表面から（例えば、表面２９から）ＣｏおよびＦｅ含有の外部結晶質磁気電極材料３０（Ｂを含まない）を形成するために、少なくとも約２５０℃の温度でその後アニールされる。一実施形態においては、外部非晶質磁気電極材料３０のＣｏおよびＦｅは、約−２０℃以下の温度で、アニールされたトンネル絶縁体材料２２に直接接触して形成される。一実施形態においては、外部結晶質磁気電極材料３０を形成するためのアニールは、少なくとも約３００℃の温度で、一実施形態においては、約４００℃以下の温度で、実施される。
【００２７】
図５を参照すると、追加材料２４ｂは、導電性磁気電極２７ｂの一部を含むように、外部結晶質磁気電極材料３０の上に堆積される。一実施形態においては、外部結晶質磁気電極材料３０は、約５オングストロームから約１５オングストロームの最大の厚さを有する。上述されたおよび／または図１および図２に示された任意の他の（複数の）属性または（複数の）態様は、図３−図５の実施形態で用いられることができる。
【００２８】
本発明の実施形態は、上記の記述のいずれかにより製造された磁気トンネル接合の磁気電極を含む。本発明の実施形態は、また、上記の記述のいずれかにより製造された磁気トンネル接合も含む。
【００２９】
さらに、本発明の実施形態は、製造する方法、及びそのように進めて結論付ける議論とは関係なく、磁気トンネル接合を含む。このような実施形態は、磁気記録材料を含む第一の導電性磁気電極と、第一の電極から離隔され、磁気基準材料を含む第二の導電性磁気電極とを含む。上述された例示的な電極２５、２５ａ、２５ｂ、２７および２７ｂは、このような第一の電極または第二の電極を含むことができる。代替的または追加的に考えると、磁気トンネル接合が材料の積層として製造されると、高さ方向の外部電極または高さ方向の内部電極のいずれかが磁気記録材料または磁気基準材料を含むことができる。それとは関係なく、ＭｇＯを含む非磁気トンネル絶縁体材料（例えば、トンネル絶縁体材料２２）は、第一の電極と第二の電極との間にある。トンネル絶縁体は、Ｂを含まない。一実施形態においては、非磁気トンネル絶縁体材料は、約２０オングストローム以下の最大の厚さを有する。
【００３０】
一実施形態においては、磁気記録材料と磁気基準材料とのうちの少なくとも一つは、ＣｏおよびＦｅを含んだ、Ｂを含まない結晶質磁気領域を含み、このような領域は、約３０オングストローム以下の最大の厚さを有し、一実施形態においては、約２０オングストローム以下、一実施形態においては、約１５オングストローム以下の最大の厚さを有する。このような結晶質磁気領域のＣｏおよびＦｅは、トンネル絶縁体のＭｇＯに直接接触している。例として、コンポーネント２０および／または３０（Ｂを含まない場合）は、電極２５／２５ａ／２５ｂまたは電極２７／２７ｂのうちの一つの一部である磁気記録材料または磁気基準材料の結晶質磁気領域を含むことができる。一実施形態においては、磁気記録材料および磁気基準材料の双方は、ＣｏおよびＦｅを含んだ、Ｂを含まない、トンネル絶縁体材料のＭｇＯと直接接触し、約３０オングストローム以下の最大の厚さを有する結晶質磁気領域を有する。上述されたおよび／または図面に示されたような他の任意の（複数の）属性または（複数の）態様が用いられることができる。
【００３１】
一実施形態においては、ＭｇＯを含む非磁気トンネル絶縁体材料は、約２０オングストローム以下の最大の厚さを有する。第一の電極および第二の電極の磁気記録材料および磁気基準材料は、このような結晶質磁気領域のＣｏおよびＦｅがトンネル絶縁体材料のＭｇＯと直接接触するか否かとは関係なく、ＣｏおよびＦｅを含んだ、Ｂを含まない、約３０オングストローム以下の最大の厚さを有する其々の結晶質磁気領域を各々含む。一実施形態においては、Ｂを含まない、ＣｏおよびＦｅ含有結晶質磁気領域は、約２０オングストローム以下の最大の厚さを其々有し、一実施形態においては、約１５オングストローム以下の最大の厚さを有する。一実施形態においては、第二の電極のＢを含まないＣｏおよびＦｅ含有の結晶質磁気領域は、第一の電極の最大の厚さよりも大きい最大の厚さを有する。上述されたおよび／または図面に示された任意の他の（複数の）属性または（複数の）態様が用いられることができる。
【００３２】
一実施形態においては、第一の電極および第二の電極のうちの少なくとも一つの磁気記録材料または磁気基準材料は、ＣｏおよびＦｅを含んだ、Ｂを含まない結晶質磁気領域（例えば、材料２０）を含む。このような一実施形態においては、このような領域は、約２０オングストローム以下の最大の厚さを有する。第一の電極および第二の電極のうちのこのような少なくとも一つは、また、非磁気ＭｇＯ含有領域（例えば、材料１６）および非晶質金属領域（例えば、材料１８）も含む。Ｂを含まないＣｏおよびＦｅ含有磁気領域（例えば、材料２０）は、トンネル絶縁体材料（例えば、材料２２）と、ＭｇＯ含有領域（例えば、材料１６）との間にある。非晶質金属領域（例えば、材料１８）は、ＭｇＯ含有領域（例えば、材料１６）と、Ｂを含まないＣｏおよびＦｅ含有磁気領域（材料２０）との間にある。このような一実施形態においては、ＭｇＯ含有領域は、約３オングストロームから約１０オングストロームの最大の厚さを有する。一実施形態においては、非晶質金属領域は、約３オングストロームから約５オングストロームの最大の厚さを有する。一実施形態においては、結晶質磁気領域のＣｏおよびＦｅは、トンネル絶縁体材料のＭｇＯと直接接触し、一実施形態においては、非晶質金属領域と直接接触する。一実施形態においては、非晶質金属領域は、ＭｇＯ含有領域のＭｇＯと直接接触する。一実施形態においては、第一の電極および第二の電極のうちの少なくとも一つは、Ｃｏ、ＦｅおよびＢを含む別の領域（例えば、材料１４）を含む。一実施形態においては、別の領域は、約１０オングストローム未満の最大の厚さを有する。一実施形態においては、別の領域のＣｏ、ＦｅおよびＢは、ＭｇＯ含有領域のＭｇＯと直接接触する。上述されたおよび／または図面に示された任意の他の（複数の）属性または（複数の）態様が用いられることができる。
【００３３】
一実施形態においては、第一の電極および第二の電極のうちの少なくとも一つの磁気記録材料または磁気基準材料は、ＣｏおよびＦｅを含み、Ｂを含まない結晶質磁気領域（例えば、Ｂを含まないときの材料２０または材料３０）を含む。このような、第一の電極および第二の電極のうちの少なくとも一つは、導電性材料（例えば、材料１２）と、導電性材料とは異なる非晶質金属領域（例えば、材料１８／１８ａ）とを含む。Ｂを含まないＣｏおよびＦｅ含有結晶質磁気領域（例えば、材料２０）は、トンネル絶縁体材料（例えば、材料２２）と導電性材料（例えば、材料１２）との間にある。非晶質金属領域（例えば、材料１８／１８ａ）は、導電性材料（例えば、材料１２）と、Ｂを含まないＣｏおよびＦｅ含有結晶質磁気領域（例えば、材料２０）との間にある。一実施形態においては、結晶質磁気領域のＣｏおよびＦｅは、非晶質金属領域に直接接触し、一実施形態においては、トンネル絶縁体材料のＭｇＯと直接接触する。一実施形態においては、非晶質金属領域は、導電性材料に直接接触し、一実施形態においては、約１０オングストロームから約１００オングストロームの最大の厚さを有する。一実施形態においては、結晶質磁気領域は、約７オングストロームから約１５オングストロームの最大の厚さを有する。上述されたおよび／または図面に示された任意の他の（複数の）属性または（複数の）態様が用いられることができる。
【００３４】
一実施形態においては、第一の電極および第二の電極の磁気記録材料および磁気基準材料は、トンネル絶縁体材料（例えば、材料２０および材料３０）のＭｇＯと直接接触する其々の結晶質磁気領域を含む。第一の電極および第二の電極のうちの少なくとも一つの結晶質磁気領域は、ＣｏおよびＦｅを含み、Ｂを含まない。Ｂを含まないＣｏおよびＦｅ含有結晶質磁気領域を含む、このような、第一の電極および第二の電極のうちの少なくとも一つは、導電性材料（例えば、材料１２）と、導電性材料とは異なる非晶質金属領域（例えば、材料１８／１８ａ）とを含む。Ｂを含まないＣｏおよびＦｅ含有結晶質磁気領域（例えば、材料２０）は、トンネル絶縁体材料（例えば、材料２２）と導電性材料（例えば、材料１２）との間にあって、約３０オングストローム以下の最大の厚さを有する。非晶質金属領域（例えば、材料１８／１８ａ）は、導電性材料（例えば、材料１２）と、Ｂを含まないＣｏおよびＦｅ含有結晶質磁気領域（例えば、材料２０）との間にあって、約１００オングストローム以下の最大の厚さを有する。上述されたおよび／または図面に示された任意の他の（複数の）属性または（複数の）態様が用いられることができる。
【００３５】
製造の方法とは関係のない、上述された磁気トンネル接合構造の実施形態の各々は、方法の実施形態を参照して示され、および／または上述された構造的特徴または属性のうちの任意のものを組み込むことができ、無論、このような方法の実施形態のうちの任意の（複数の）態様または（複数の）属性を用いて製造されることができる。
【００３６】
図１−図４の例示的実施形態は、単一の磁気トンネル接合（ＳＭＴＪ）を示す。しかしながら、デュアル磁気トンネル接合（ＤＭＴＪ）またはデュアル（２つ）より多い磁気トンネル接合が考えられる。
【００３７】
［結論］
幾つかの実施形態においては、磁気トンネル接合の磁気電極を形成する方法は、形成される磁気電極の導電性材料の上に、非磁気ＭｇＯ含有材料を形成することを含む。非晶質金属は、ＭｇＯ含有材料の上に形成される。ＣｏおよびＦｅを含む非晶質磁気電極材料は、非晶質金属の上に形成される。非晶質磁気電極材料は、Ｂを含まない。ＭｇＯを含む非磁気トンネル絶縁体材料は、非晶質磁気電極材料に直接接触して形成される。トンネル絶縁体材料は、Ｂを含まない。トンネル絶縁体材料を形成した後、非晶質のＣｏおよびＦｅ含有磁気電極材料は、少なくとも約２５０℃の温度でアニールされ、トンネル絶縁体材料のＭｇＯ含有表面から、結晶質のＣｏおよびＦｅ含有磁気電極材料を形成する。結晶質のＣｏおよびＦｅ含有磁気電極材料は、Ｂを含まない。
【００３８】
幾つかの実施形態においては、磁気トンネル接合の磁気電極を形成する方法は、基板の上に非晶質金属を形成することを含む。ＣｏおよびＦｅを含む非晶質磁気電極材料は、約−２５０℃から約３０℃の温度で非晶質金属の上に形成される。非晶質磁気電極材料は、Ｂを含まない。ＭｇＯを含む非磁気トンネル絶縁体材料は、非晶質磁気電極材料に直接接触して形成される。トンネル絶縁体材料は、Ｂを含まない。トンネル絶縁体材料を形成した後、非晶質のＣｏおよびＦｅ含有磁気電極材料は、少なくとも約２５０℃の温度でアニールされ、トンネル絶縁体材料のＭｇＯ含有表面から、結晶質のＣｏおよびＦｅ含有磁気電極材料を形成する。結晶質のＣｏおよびＦｅ含有磁気電極材料は、Ｂを含まない。
【００３９】
幾つかの実施形態においては、磁気トンネル接合を形成する方法は、基板の上に内部磁気電極材料を形成することを含む。ＭｇＯを含む非磁気トンネル絶縁体材料は、内部磁気電極材料の上に形成される。トンネル絶縁体材料は、Ｂを含まない。トンネル絶縁体材料を形成した後、トンネル絶縁体材料は、少なくとも約２５０℃の温度でアニールされる。アニール後、外部結晶質磁気電極材料は、アニールされたトンネル絶縁体材料のＭｇＯ含有表面から少なくとも約１５０℃の温度で形成される。外部結晶質磁気電極材料は、ＣｏおよびＦｅを含み、Ｂを含まない。
【００４０】
幾つかの実施形態においては、磁気トンネル接合を形成する方法は、基板の上に内部磁気電極材料を形成することを含む。ＭｇＯを含む非磁気トンネル絶縁体材料は、内部磁気電極材料の上に形成される。トンネル絶縁体材料は、Ｂを含まない。トンネル絶縁体材料を形成した後、トンネル絶縁体材料は、少なくとも約２５０℃の温度でアニールされる。トンネル絶縁体材料のアニールの後、外部非晶質磁気電極材料は、アニールされたトンネル絶縁体材料に直接接触して、約−２５０℃から０℃未満の温度で形成される。外部非晶質磁気電極材料は、アニールされたトンネル絶縁体材料に直接接触し、ＣｏおよびＦｅを含み、Ｂを含まない。ＣｏおよびＦｅ含有の外部非晶質磁気電極材料は、少なくとも約２５０℃の温度でアニールされ、アニールされたトンネル絶縁体材料のＭｇＯ含有表面から、ＣｏおよびＦｅ含有の外部結晶質磁気電極材料を形成する。ＣｏおよびＦｅ含有の外部結晶質磁気電極材料は、Ｂを含まない。
【００４１】
幾つかの実施形態においては、磁気トンネル接合は、磁気記録材料を含む第一の導電性磁気電極を含む。第二の導電性磁気電極は、第一の電極から離隔され、磁気基準材料を含む。ＭｇＯを含む非磁気トンネル絶縁体材料は、第一の電極と第二の電極との間にある。トンネル絶縁体材料は、Ｂを含まず、約２０オングストローム以下の最大の厚さを有する。磁気記録材料および磁気基準材料のうちの少なくとも一つは、ＣｏおよびＦｅを含んだ、Ｂを含まない結晶質磁気領域を含む。Ｂを含まないＣｏおよびＦｅ含有の結晶質磁気領域は、約３０オングストローム以下の最大の厚さを有する。結晶質磁気領域のＣｏおよびＦｅは、トンネル絶縁体材料のＭｇＯと直接接触する。
【００４２】
幾つかの実施形態においては、磁気トンネル接合は、磁気記録材料を含む第一の導電性磁気電極を含む。第二の導電性磁気電極は、第一の電極から離隔され、磁気基準材料を含む。ＭｇＯを含む非磁気トンネル絶縁体材料は、第一の電極と第二の電極との間にある。トンネル絶縁体は、Ｂを含まず、約２０オングストローム以下の最大の厚さを有する。第一の電極および第二の電極の磁気記録材料および磁気基準材料は、ＣｏおよびＦｅを含んだ、Ｂを含まない、約３０オングストローム以下の最大の厚さを有する其々の結晶質磁気領域を各々含む。
【００４３】
幾つかの実施形態においては、磁気トンネル接合は、磁気記録材料を含む第一の導電性磁気電極を含む。第二の導電性磁気電極は、第一の電極から離隔され、磁気基準材料を含む。ＭｇＯを含む非磁気トンネル絶縁体材料は、第一の電極と第二の電極との間にある。トンネル絶縁体材料は、Ｂを含まない。第一の電極および第二の電極のうちの少なくとも一つの磁気記録材料または磁気基準材料は、ＣｏおよびＦｅを含んだ、Ｂを含まない結晶質磁気領域を含む。第一の電極および第二の電極のうちの少なくとも一つは、非磁気ＭｇＯ含有領域と非晶質金属領域とを含む。Ｂを含まないＣｏおよびＦｅ含有の結晶質磁気領域は、トンネル絶縁体材料とＭｇＯ含有領域との間にある。非晶質金属領域は、ＭｇＯ含有領域と、Ｂを含まないＣｏおよびＦｅ含有の結晶質磁気領域との間にある。
【００４４】
幾つかの実施形態においては、磁気トンネル接合は、磁気記録材料を含む第一の導電性磁気電極を含む。第二の導電性磁気電極は、第一の電極から離隔され、磁気基準材料を含む。ＭｇＯを含む非磁気トンネル絶縁体材料は、第一の電極と第二の電極との間にある。トンネル絶縁体材料は、Ｂを含まない。第一の電極および第二の電極のうちの少なくとも一つの磁気記録材料または磁気基準材料は、ＣｏおよびＦｅを含んだ、Ｂを含まない結晶質磁気領域を含む。第一の電極および第二の電極のうちの少なくとも一つは、導電性材料と、導電性材料とは異なる非晶質金属領域とを含む。Ｂを含まないＣｏおよびＦｅ含有の結晶質磁気領域は、トンネル絶縁体材料と導電性材料との間にある。非晶質金属領域は、導電性材料と、Ｂを含まないＣｏおよびＦｅ含有の領域との間にある。
【００４５】
幾つかの実施形態においては、磁気トンネル接合は、磁気記録材料を含む第一の導電性磁気電極を含む。第二の導電性磁気電極は、第一の電極から離隔され、磁気基準材料を含む。ＭｇＯを含む非磁気トンネル絶縁体材料は、第一の電極と第二の電極との間にある。トンネル絶縁体材料は、Ｂを含まない。第一の電極および第二の電極の磁気記録材料および磁気基準材料は、トンネル絶縁体材料のＭｇＯと直接接触する其々の結晶質磁気領域を含む。第一の電極および第二の電極のうちの少なくとも一つの結晶質磁気領域は、ＣｏおよびＦｅを含み、Ｂを含まない。Ｂを含まないＣｏおよびＦｅ含有の結晶質磁気領域を含む第一の電極および第二の電極のうちの少なくとも一つは、導電性材料と、導電性材料とは異なる非晶質金属領域とを含む。Ｂを含まないＣｏおよびＦｅ含有の結晶質磁気領域は、トンネル絶縁体材料と、導電性材料との間にあり、約３０オングストローム以下の最大の厚さを有する。非晶質金属領域は、導電性材料と、Ｂを含まないＣｏおよびＦｅ含有の結晶質磁気領域との間にあり、約１００オングストローム以下の最大の厚さを有する。
【００４６】
法令に従って、本明細書に開示された本発明の主題は、構造的特徴および方法的特徴に関して、多かれ少なかれ具体的な表現で記述されてきた。しかしながら、請求項は、図示され、記述された特定の特徴に限定されるべきではないことを理解されたい。なぜなら、本明細書に開示された手段は、例示的実施形態を含むからである。したがって、請求項は、文言で表現された全範囲に与えられるべきであって、均等論に従って、適切に解釈されるべきである。
【符号の説明】
【００４７】
１０、１０ａ、１０ｂ  基板断片
１１  基板
１２  導電性材料
１４  材料
１６  非磁気ＭｇＯ含有材料
１８、１８ａ  非晶質金属
２０  磁気電極材料
２２  トンネル絶縁体材料
２４、２４ｂ  材料
２５、２５ａ、２５ｂ  導電性磁気電極
２７、２７ｂ  導電性磁気電極
【図１】
2019068078.tif 000003
【図２】
2019068078.tif 000004
【図３】
2019068078.tif 000005
【図４】
2019068078.tif 000006
【図５】
2019068078.tif 000007